(57)【要約】【課題】白色光の具現のために使用される青色ＬＥＤのピーク波長の範囲を大幅に拡大できる白色発光装置を提供する。【解決手段】本発明の白色発光装置は、青色ＬＥＤと、上記青色ＬＥＤ上に配置された橙色蛍光体と緑色蛍光体の混合物を含む。【選択図】図３
2010287908.tif 000002
【特許請求の範囲】
【請求項１】
青色ＬＥＤと、
前記青色ＬＥＤ上に配置された橙色蛍光体と緑色蛍光体の混合物を含むことを特徴とする白色発光装置。
【請求項２】
前記青色ＬＥＤを封止するモールディング部をさらに含み、
前記橙色蛍光体と緑色蛍光体の混合物は、前記モールディング部内に分散されていることを特徴とする請求項１に記載の白色発光装置。
【請求項３】
前記橙色蛍光体の発光ピークは、５６０乃至５９０ｎｍであることを特徴とする請求項１に記載の白色発光装置。
【請求項４】
前記緑色蛍光体の発光ピークは、５１０乃至５５０ｎｍであることを特徴とする請求項１に記載の白色発光装置。
【請求項５】
前記橙色蛍光体は、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５  ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する珪酸塩蛍光体を含むことを特徴とする請求項１に記載の白色発光装置。
【請求項６】
前記橙色蛍光体は、Ｚｎ１−ｘＳｅｙＳ１−ｙ：Ｃｕｘ（０＜ｘ＜０．２、０．００５＜ｙ＜１）の組成を有する蛍光体を含むことを特徴とする請求項１に記載の白色発光装置。
【請求項７】
前記橙色蛍光体は、ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体を含むことを特徴とする請求項１に記載の白色発光装置。
【請求項８】
前記橙色蛍光体は、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５ ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）と、Ｚｎ１−ｘＳｅｙＳ１−ｙ：Ｃｕｘ（０＜ｘ＜０．２、０．００５＜ｙ＜１）と、ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）のうち選択された２以上の蛍光体を含むことを特徴とする請求項１に記載の白色発光装置。
【請求項９】
前記緑色蛍光体は、（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）の組成を有する蛍光体を含むことを特徴とする請求項１に記載の白色発光装置。
【請求項１０】
前記緑色蛍光体は、（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）の組成を有する蛍光体を含むことを特徴とする請求項１に記載の白色発光装置。
【請求項１１】
前記緑色蛍光体は、Ｅｕに活性化されたβサイアロン蛍光体を含むことを特徴とする請求項１に記載の白色発光装置。
【請求項１２】
前記緑色蛍光体は、Ｙ３（Ａｌ１−ｘ、Ｇａｘ）５Ｏ１２：Ｃｅ（０＜ｘ≦1）、ＳｒＳｉ２Ｏ２Ｎ２：Ｅｕ、ＣａＳｃ２Ｓｉ３Ｏ１２：Ｃｅ、ＣａＳｃ２Ｏ４：Ｅｕ 及びこれらの組み合わせから成るグループから選択された蛍光体を含むことを特徴とする請求項１に記載の白色発光装置。
【請求項１３】
前記緑色蛍光体は、（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）と、（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）と、Ｅｕに活性化されたβサイアロンと、Ｙ３（Ａｌ１−ｘ、Ｇａｘ）５Ｏ１２：Ｃｅ（０＜ｘ≦１）と、ＳｒＳｉ２Ｏ２Ｎ２：Ｅｕと、ＣａＳｃ２Ｓｉ３Ｏ１２：Ｃｅと、ＣａＳｃ２Ｏ４：Ｅｕのうち選択された２以上の蛍光体を含むことを特徴とする請求項１に記載の白色発光装置。
【請求項１４】
前記橙色蛍光体はＺｎ（Ｓｅ０．１、Ｓ０．９）：Ｃｕで、前記緑色蛍光体はＥｕに活性化されたβ−サイアロンであることを特徴とする請求項１に記載の白色発光装置。
【請求項１５】
前記橙色蛍光体はＳｒ３ＳｉＯ５：Ｅｕで、前記緑色蛍光体はＳｒＧａ２Ｓ４：Ｅｕであることを特徴とする請求項１に記載の白色発光装置。
【請求項１６】
前記橙色蛍光体はＺｎ（Ｓｅ０．１Ｓ０．９）：Ｃｕで、前記緑色蛍光体はＣａＧａ２（Ｓ、Ｓｅ）４：Ｅｕであることを特徴とする請求項１に記載の白色発光装置。
【発明の詳細な説明】
【技術分野】
【０００１】
本発明は、ＬＥＤ素子を使用した白色発光装置に関するものであって、特に、蛍光体として橙色蛍光体と緑色蛍光体の組み合わせを用いることにより、適用可能なＬＥＤ素子のピーク波長の範囲を大幅に拡大できる白色発光装置に関する。
【背景技術】
【０００２】
最近、白色ＬＥＤ装置は、従来の小型ランプまたは蛍光ランプなどに替えて液晶表示装置のバックライトなどに多く使用されている。通常、白色ＬＥＤ装置は、青色ＬＥＤと黄色蛍光体の組み合わせにより具現される。ＬＥＤから放出された青色光は蛍光体を励起させ、これによってその蛍光体は黄色光を放出することになる。上記青色光と黄色光の混色を、観察者は白色光と認識することになる。この場合、黄色蛍光体としては、Ｃｅ３＋に活性化されガーネット（ｇａｒｎｅｔ）結晶から成るＹＡＧ：Ｃｅ及びＴＡＧ：Ｃｅ蛍光体を多く使用している。他にも白色ＬＥＤ装置に使用される黄色蛍光体としては、Ｅｕ２＋に活性化された珪酸塩（ｓｉｌｉｃａｔｅ）蛍光体が広く使用されているが、例えば（２−ｘ−ｙ）ＳｒＯ・ｘ（Ｂａ、Ｃａ）Ｏ・（１−ａ−ｂ−ｃ−ｄ）ＳｉＯ２・ａＰ２Ｏ５   ｂＡｌ２Ｏ３・ｃＢ２Ｏ３・ｄＧｅＯ２：ｙＥｕ２＋（ｘは０＜ｘ＜１．６、ｙは０．００５＜ｙ＜０．５、０＜ａ、ｂ、ｃ、ｄ＜０．５である）の組成を有する蛍光体と、（３−ｘ）ＳｒＯ・ＳｉＯ２：ｘＥｕ２＋（ｘは０＜ｘ＜１である）の組成を有する蛍光体などがある。この蛍光体は、青色光により励起され、比較的高い量子効率で黄色光を発する。
【０００３】
上記の各々の黄色蛍光体は、固有の黄色ピーク波長を有している。これによって、１９３１  ＣＩＥ色座標上において、純粋な白色に該当するｘ＝０．２７〜０．３３、ｙ＝０．２５〜０．３５領域の白色光を得るためには、上記黄色蛍光体と共に使用できる青色ＬＥＤの波長は極めて限られている。このような短所を克服するためには、ＹＡＧ：Ｃｅ蛍光体からＹをＧｄに置き換えるかＡｌをＧａに置き換える方法、及びＴＡＧ：Ｃｅ蛍光体からＴｂをＧｄに置き換えるかＡｌをＧａに置き換える方法によって蛍光体のピーク波長を短波長化または長波長化させる方案が提案された。また珪酸塩蛍光体の場合には、Ｓｒ、Ｃａ、Ｂａを相互置き換えることにより、珪酸塩黄色蛍光体の波長変化を図ることが出来る。
【０００４】
しかし、このような組成変化による波長移動の幅は限られている。さらに、上記の蛍光体の波長変化に応じて発光効率の低下された波長領域が発生するため、実際可能な波長変化の幅はさらに限られる。このように従来のガーネット系または珪酸塩系の黄色蛍光体を使用する場合には、黄色発光波長の変化の幅が極めて小さいため、白色光の具現のため共に使用できる青色ＬＥＤの発光波長も極めて限られる。これによって、高品質の白色光を容易に具現することが困難となる。
【発明の開示】
【発明が解決しようとする課題】
【０００５】
本発明は、上記の問題点を解決するためのものであって、本発明の目的は、白色光の具現のために使用される青色ＬＥＤのピーク波長の範囲を大幅に拡大できる白色発光装置を提供することである。
【課題を解決するための手段】
【０００６】
上述の技術的課題を達成すべく、本発明による白色発光装置は、青色ＬＥＤと、上記青色ＬＥＤ上に配置された橙色蛍光体と緑色蛍光体の混合物を含む。
【０００７】
好ましくは、上記白色発光装置は、上記青色ＬＥＤを封止するモールディング部をさらに含み、上記橙色蛍光体と緑色蛍光体の混合物は上記モールディング部内に分散されることが出来る。
【０００８】
本発明によると、適用可能な青色ＬＥＤの発光ピークの範囲は、４２０ｎｍから４８０ｎｍまで拡大されることが出来る。好ましくは、上記橙色蛍光体の発光ピークは５６０乃至５９０ｎｍである。また好ましくは、上記緑色蛍光体の発光ピークは５１０乃至５５０ｎｍである。
【０００９】
本発明の実施形態によると、上記橙色蛍光体は、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５  ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する珪酸塩蛍光体を含むことが出来る。
【００１０】
本発明の実施形態によると、上記橙色蛍光体は、Ｚｎ１−ｘＳｅｙＳ１−ｙ：Ｃｕｘ（０＜ｘ＜０．２、０．００５＜ｙ＜１）の組成を有する蛍光体を含むことが出来る。
【００１１】
本発明の実施形態によると、上記橙色蛍光体は、ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、 ０＜ｚ＋ｗ＜４）の組成を有するＣａ−αサイアロン（Ｃａ−αｓｉａｌｏｎ）蛍光体を含むことが出来る。
【００１２】
本発明の実施形態によると、上記橙色蛍光体は、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５  ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）と、Ｚｎ１−ｘＳｅｙＳ１−ｙ：Ｃｕｘ（０＜ｘ＜０．２、０．００５＜ｙ＜１）と、ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）のうち選択された２以上の蛍光体を含むことが出来る。
【００１３】
本発明の実施形態によると、上記緑色蛍光体は、（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）の組成を有する蛍光体を含むことが出来る。
【００１４】
本発明の実施形態によると、上記緑色蛍光体は、（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）の組成を有する蛍光体を含むことが出来る。
【００１５】
本発明の実施形態によると、上記緑色蛍光体は、Ｅｕに活性化されたβサイアロン（βｓｉａｌｏｎ）蛍光体であることが出来る。また、本発明の実施形態によると、上記緑色蛍光体は、Ｙ３（Ａｌ１−ｘ、Ｇａｘ）５Ｏ１２：Ｃｅ（０＜ｘ≦1）、ＳｒＳｉ２Ｏ２Ｎ２：Ｅｕ、ＣａＳｃ２Ｓｉ３Ｏ１２：Ｃｅ、ＣａＳｃ２Ｏ４：Ｅｕ及びこれらの組み合わせから成るグループから選択された蛍光体を含むことが出来る。
【００１６】
本発明の実施形態によると、上記緑色蛍光体は、（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）と、（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）と、Ｅｕに活性化されたβサイアロンと、Ｙ３（Ａｌ１−ｘ、Ｇａｘ）５Ｏ１２：Ｃｅ（０＜ｘ≦1）と、ＳｒＳｉ２Ｏ２Ｎ２：Ｅｕと、ＣａＳｃ２Ｓｉ３Ｏ１２：Ｃｅと、ＣａＳｃ２Ｏ４：Ｅｕのうち選択された２以上の蛍光体を含むことが出来る。
【００１７】
本発明の好ましい一実施形態によると、上記橙色蛍光体はＺｎ（Ｓｅ０．１、Ｓ０．９）：Ｃｕで、上記緑色蛍光体はＥｕに活性化されたβ−サイアロンである。好ましい他の実施形態によると、上記橙色蛍光体はＳｒ３ＳｉＯ５：Ｅｕで、上記緑色蛍光体はＳｒＧａ２Ｓ４：Ｅｕである。好ましいまた異なる実施形態によると、上記橙色蛍光体はＺｎ（Ｓｅ０．１Ｓ０．９）：Ｃｕで、上記緑色蛍光体はＣａＧａ２（Ｓ、Ｓｅ）４：Ｅｕである。
【発明の効果】
【００１８】
本発明によると、橙色蛍光体と緑色蛍光体を青色ＬＥＤに適用することにより、蛍光体混合物のピーク波長を用意に調節できるようになる。これによって、良好な色座標特性を有する白色光を具現するため適用できる青色ＬＥＤの波長範囲が４２０ｎｍから４８０ｎｍに至るまで大幅に広くなる。結局、高品質の白色光の具現が容易となる。
【発明を実施するための最良の形態】
【００１９】
以下、添付の図面を参照に本発明の実施形態を説明する。しかし、本発明の実施形態は様々な形態に変形することができ、本発明の範囲が以下に説明する実施形態により限定されるのではない。本発明の実施形態は当業界において平均知識を有している者に本発明をより完全に説明するため提供される。従って、図面における要素の形状及び大きさ等はより明確な説明のため誇張されることが出来る。
【００２０】
図１は、本発明の一実施形態による白色発光装置の側面図である。図１を参照すると、白色発光装置１００はケーシング１０１の溝部（または反射コップ）に青色ＬＥＤ１０４が配置されている。ケーシング１０１に設けられた端子電極１０３は、ボンディングワイヤ１０５を通じてＬＥＤ１０４と電気的に接触することになる。青色ＬＥＤ１０４上には、青色ＬＥＤ１０４を封止するモールディング部１１０が形成されている。このモールディング部１１０には、橙色蛍光体と緑色蛍光体が適切な混合比で分散されている。
【００２１】
このように白色発光装置１００は、波長変換用蛍光体として橙色と緑色の混合蛍光体を使用する。この橙色と緑色蛍光体の種類とその混合比を選択及び調節することにより、混合蛍光体から出る発光スペクトラムのピーク波長を５８０ｎｍ近くの橙色から５１０ｎｍ近くの緑色まで調節することが出来る。これによって、白色発光具現に適用される青色ＬＥＤ１０４素子のピーク波長領域を４２０ｎｍから４８０ｎｍに至るまで大幅に拡大させることが可能となる。結局、白色発光具現のため選択できる青色ＬＥＤ１０４の選択幅が広くなることにより、良好な色座標特性を有する高品質の白色光を容易に具現できるようになる。
【００２２】
上記橙色蛍光体としては、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５  ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する珪酸塩蛍光体を使用することが出来る。例えば、Ｓｒ３ＳｉＯ５：Ｅｕが使用されることが出来る。また、橙色蛍光体としてＺｎ１−ｘＳｅｙＳ１−ｙ：Ｃｕｘ（０＜ｘ＜０．２、０．００５＜ｙ＜１）の組成を有する蛍光体を使用することも出来る。例えば、Ｚｎ（Ｓｅ０．１Ｓ０．９）：Ｃｕが使用されることが出来る。他にもＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体を使用することも出来る。また、上記組成式の橙色蛍光体のうち選択された２以上の蛍光体の混合物が白色発光装置用の橙色蛍光体として使用されることが出来る。上記組成式を有する橙色蛍光体は青色光により励起され、５６０乃至５９０ｎｍで発光ピークを示すことが出来る。
【００２３】
上記緑色蛍光体としては、（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）の組成を有する蛍光体を使用することが出来る。例えば、ＳｒＧａ２Ｓ４：ＥｕまたはＣａＧａ２（Ｓ、Ｓｅ）４：Ｅｕが使用されることが出来る。また、緑色蛍光体として（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）の組成を有する蛍光体を使用することも出来る。他にも、緑色蛍光体としてＥｕに活性化されたβサイアロン（βｓｉａｌｏｎ）蛍光体、Ｙ３（Ａｌ１−ｘ、Ｇａｘ）５Ｏ１２：Ｃｅ（０＜ｘ≦1）、ＳｒＳｉ２Ｏ２Ｎ２：Ｅｕ、ＣａＳｃ２Ｓｉ３Ｏ１２：ＣｅまたはＣａＳｃ２Ｏ４：Ｅｕ等を使用することも出来る。また、上記組成式の緑色蛍光体のうち選択された２以上の蛍光体の混合物が白色発光装置用の緑色蛍光体として使用されることが出来る。上記組成式を有する緑色蛍光体は青色光により励起され、５１０乃至５５０ｎｍで発光ピークを示すことが出来る。
【００２４】
図２は、本発明に適用できる橙色蛍光体と緑色蛍光体の発光スペクトラムを示したグラフである。特に、図２は橙色蛍光体である‘Ｚｎ（Ｓｅ０．１、Ｓ０．９）：Ｃｕ’の発光スペクトラムと緑色蛍光体である‘Ｅｕでドーピングされたβ−サイアロン’の発光スペクトラムを示す。Ｚｎ（Ｓｅ０．１、Ｓ０．９）：Ｃｕは４２０乃至４８０ｎｍの青色光により励起され、５８０ｎｍ近くのピーク波長を有する橙色光を放出する。即ち、Ｚｎ（Ｓｅ０．１、Ｓ０．９）：Ｃｕは本発明に適用できる橙色蛍光体に該当する。Ｅｕにドーピングされたβ−サイアロン（β−ｓｉａｌｏｎ）は、４２０乃至４８０ｎｍの青色光により励起され、５４０ｎｍ近くのピーク波長を有する緑色光を放出する。
【００２５】
このような橙色蛍光体と緑色蛍光体は、混合されて白色発光装置用の混合蛍光体として使用されることが出来る。上記橙色蛍光体と緑色蛍光体の混合比を所望の割合で調節することにより、混合蛍光体から出る発光スペクトラムのピーク波長は、５８０ｎｍ近くの橙色から５４０ｎｍ近くの緑色に至るまで幅広く調節されることが出来る。
【００２６】
図３は、本発明の一実施形態による白色発光装置の発光スペクトラムを示したグラフである。図３の発光スペクトラムは、図２に示された‘Ｚｎ（Ｓｅ０．１、Ｓ０．９）：Ｃｕ’橙色蛍光体と‘Ｅｕにドーピングされたβ−サイアロン’緑色蛍光体の混合物を４６０ｎｍのピーク波長を有する青色ＬＥＤに適用して得られたものである。図３に図示された通り、白色発光装置の発光スペクトラムは、４６０ｎｍ近くと５８０ｎｍ近くでピークを有し、比較的広い波長範囲にわたって分布されている。このような混合蛍光体と青色ＬＥＤとの組み合わせは、良好な色座標特性を有する白色光を出力するようになる。
【００２７】
図４は、本発明の他の実施形態による白色発光装置の発光スペクトラムを示したグラフである。図４の発光スペクトラムは、Ｓｒ３ＳｉＯ５：Ｅｕ橙色蛍光体とＳｒＧａ２Ｓ４：Ｅｕ緑色蛍光体の蛍光体混合物を４６０ｎｍのピーク波長を有する青色ＬＥＤに適用して得られたものである。図４に図示された通り、白色発光装置の発光スペクトラムは、４６０ｎｍ近くと５８０ｎｍ近くでピークを有し、比較的広い波長範囲にわたって分布されている。このような混合蛍光体と青色ＬＥＤとの組み合わせは、良好な色座標特性を有する白色光を出力するようになる。Ｓｒ３ＳｉＯ５：Ｅｕ橙色蛍光体とＳｒＧａ２Ｓ４：Ｅｕ緑色蛍光体の混合比を調節することによって使用できる青色ＬＥＤの波長を変化させることが出来る。
【００２８】
図５は、本発明のまた異なる実施形態による白色発光装置の発光スペクトラムを示したグラフである。図５の発光スペクトラムは、Ｚｎ（Ｓｅ０．１Ｓ０．９）：Ｃｕ橙色蛍光体とＣａＧａ２（Ｓ、Ｓｅ）４：Ｅｕ緑色蛍光体の蛍光体混合物を４５２ｎｍピーク波長の青色ＬＥＤに適用して得られたものである。図５に図示された通り、白色発光装置の発光スペクトラムは、４５０ｎｍ近くと５５５ｎｍ近くでピークを有し、比較的広い波長範囲にわたって分布されている。このような発光スペクトラムは、良好な色座標特性を有する白色光を示す。Ｚｎ（Ｓｅ０．１Ｓ０．９）：Ｃｕ橙色蛍光体とＣａＧａ２（Ｓ、Ｓｅ）４：Ｅｕ緑色蛍光体の混合比を調節することによって使用できる青色ＬＥＤの波長を変化させることが出来る。
【００２９】
以上、図３乃至図５を参照に特定実施形態の蛍光体混合物を使用した白色発光装置について説明したが、本発明はこれに限定されない。上記の橙色蛍光体及び緑色蛍光体の混合比を異なるようにすることにより、ｘ＝０．２７〜０．３３、ｙ＝０．２５〜０．３５領域の色座標が得られる青色ＬＥＤのピーク波長を容易に調節することが出来る。これによって青色ＬＥＤに対する選択幅が広くなる。
【００３０】
本発明は、上述の実施形態及び添付の図面により限定されず、添付の請求範囲によって限定される。請求範囲に記載された本発明の技術的思想を外れない範囲内で様々な形態の置換、変形及び変更が可能ということは、当技術分野において通常の知識を有している者には自明である。
【図面の簡単な説明】
【００３１】
【図１】本発明の一実施形態による白色発光装置を概略的に示した側断面図である。
【図２】ＺｎＳｅＳ：Ｃｕ蛍光体とβ−サイアロン蛍光体の発光スペクトラムを示したグラフである。
【図３】本発明の一実施形態による白色発光装置の発光スペクトラムを示したグラフである。
【図４】本発明の他の実施形態による白色発光装置の発光スペクトラムを示したグラフである。
【図５】本発明のまた異なる実施形態による白色発光装置の発光スペクトラムを示したグラフである。
【符号の説明】
【００３２】
１００  白色発光装置
１０１  ケーシング
１０３  端子電極
１０４  青色ＬＥＤ
１０５  ボンディングワイヤ
１１０  蛍光体含有のモールディング部
【図１】
2010287908.tif 000003
【図２】
2010287908.tif 000004
【図３】
2010287908.tif 000005
【図４】
2010287908.tif 000006
【図５】
2010287908.tif 000007
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
青色ＬＥＤと、
前記青色ＬＥＤ上に配置された橙色蛍光体と緑色蛍光体の混合物を含むことを特徴とする白色発光装置。